(57)【要約】【課題】  鼻腔や咽喉から、検査に充分な量の粘液をほぼ一定量で安定して採取できる粘液採取具を提供する。【解決手段】  上記課題は、軸の一端に筒状の布が取着されている鼻腔又は咽喉からの粘液採取具によって解決される。【選択図】        図１
2011229523.tif 000002
【特許請求の範囲】
【請求項１】
軸の一端に筒状の布が取着されている鼻腔又は咽喉からの粘液採取具
【請求項２】
布が疎水性材料で形成されている請求項１記載の粘液採取具
【請求項３】
布取着部の空隙率が４８％以上である請求項１又は２記載の粘液採取具
【請求項４】
筒状の布の内周面に布を軸に接着させる接着材が配置されておりその先端が軸の先端より２〜１０ｍｍ突出している請求項１乃至３のいずれかに記載の粘液採取具
【請求項５】
接着材が熱可塑性樹脂のチューブである請求項４記載の粘液採取具
【発明の詳細な説明】
【技術分野】
【０００１】
本発明は、インフルエンザウイルス等の感染を調べるために鼻腔又は咽喉から粘液を採取する器具に関するものである。
【背景技術】
【０００２】
従来より、インフルエンザウイルスなどの感染を調べる際には、綿棒を用いて鼻腔や咽喉から粘液を検体として採取することが行われてきた（特許文献１）。
この綿棒は、例えば図６に示すように、軸９の一端に綿やレーヨン等の親水性短繊維の糸をかたく巻付けたもの１０が使用されているが、これらは親水性故に吸水率が高く、回収した検体の放出量が少ないという問題がある。そこで、最近では、ポリエステルのような疎水性短繊維を用いたものも使用されるようになってきている。ところが、疎水性繊維は吸水率が低いため検体の採取量が小さい。これを改良する手段として油分の除去処理を行うことが知られている（特許文献２）。また、綿棒の製造においては、繊維を糸状にするスライバー加工やこの糸を軸に巻付ける捲着加工が行われるが、ポリエステルはこれらの加工性が悪く、その対策として、ポリエステルからなる綿状繊維を加熱処理して巻縮状態を固定させる方法も開発されている（特許文献３）。
また、検体の採取量を増加させるために、綿部をフロック化したものも知られている（特許文献４）。
【先行技術文献】
【特許文献】
【０００３】
【特許文献１】特表２００２−５０８１９３号公報
【特許文献２】特許第３８４５０３７号公報
【特許文献３】特開２００８−２７５５７６号公報
【特許文献４】特表２００７−５２３６６３号公報
【発明の概要】
【発明が解決しようとする課題】
【０００４】
従来の粘液採取具は、いずれも検体の採取量が少ないあるいは不安定であるという問題がある。
【０００５】
すなわち、従来の綿やレーヨンの糸をかたく巻付けたものは元々採液量が少ない上、使用時の放出量も少なかった。綿やレーヨンに代えてポリエステルを用いたものも検体採液量が少なく、油分除去処理を行ってもそれを多少改善できるに過ぎなかった。フロック化したものは空隙を確保できるが採液時の押圧や周辺部位との接触で空隙が減少し、採液量が少なくなったりバラツキが大きいという問題があった。インフルエンザウイルスなどを検査する際、これをそのまま再分散液に入れてこれを分析することが一般に行われているので採液量が大きく変化すると、陰性陽性の判定に誤まりを生じることになる。
【０００６】
本発明の目的は、鼻腔や咽喉から、検査に充分な量の粘液をほぼ一定量で安定して採取できる粘液採取具を提供することにある。
【課題を解決するための手段】
【０００７】
本発明者は、上記課題を解決するべく鋭意検討の結果、粘液採取材として筒状の布を用いることによって、検査に充分な量の粘液をほぼ一定量で安定して採取できることを見出し、本発明を完成するに至った。
【０００８】
すなわち、本発明は軸の一端に筒状の布が取着されている鼻腔又は咽喉からの粘液採取具を提供するものである。
本発明の一態様においては、上記布が疎水性材料で形成されていることを特徴としている。
【０００９】
本発明の別の態様においては、上記布の取着部の空隙率が５５％以上であることを特徴としている、本発明のさらに別の態様においては、筒状の布の内周面に布を軸に接着させる接着材が配置されておりその先端が軸の先端より２〜１０ｍｍ突出していることを特徴としている。
【００１０】
本発明の粘液採取具は、繊維を立体的に構成し、フィラメント間の空隙と布の構造空隙を利用してそこに検体を取入れ、保持するようにしている。それによって検体の採取量を増やし、また、測定のための再分散時には高い再分散率を達成できることを見出した。
【発明の効果】
【００１１】
本発明においては、糸を構成するフィラメントの間隔で形成する空間と、糸を立体構造にすることによって形成する空間の、２種類の空間を利用しており、それによって検査に充分な量の粘液をほぼ一定量で安定して採取できるようにしている。
【図面の簡単な説明】
【００１２】
【図１】本発明の粘液採取具の一例の平面図である。
【図２】その布取着部の拡大図である。
【図３】空隙率の計算方法の説明のための模式図である。
【図４】筒状の布の内周面に接着層を設けてその先端を軸の先端より突出させた例を示す布取着部の拡大図である。
【図５】空隙の調整例の説明図である。
【図６】従来の粘液採取具の一例の平面図である。
【発明を実施するための形態】
【００１３】
軸の一端に取着けられる布は、糸から形成されるものである。糸を形成する繊維は、親水性が大きいと採取した検体の放出量が減少し、一方、疎水性が大きいと検体の採取量が減るので、その中間のものが好ましい。好ましい材質の例としてはポリエステル、ポリアミド、アクリル、ポリプロピレン等があり、これらを単独あるいは混紡で使用することができる。フィラメントの太さは特に限定されないが、例えば０．０５〜２０μｍ程度でよい。フィラメント間の空隙を増やすためには、細いフィラメントの方が好ましい。フィラメントの形状は、一般に断面が円形であり、これを使用することができる。しかしながら、フィラメント間の空隙を増やす点では、菱形、５葉フィラメントのような異型フィラメントを用いたり、布にした後、熱や薬剤を用いてフィラメントの巻縮を行うことも有効である。前述のようにフィラメントは親水性と疎水性の中間のものが好ましく、ポリエステルは疎水性であるので、グロー放電処理のような物理的処理や、フィラメントの表面を界面活性剤や親水性樹脂で覆ったり、レーヨン等の親水性繊維と混紡するなどの処理を施こすことが好ましい。
【００１４】
布は、平織等の織物、ニット等の編物あるいは不織布のいずれであってもよい。布を筒状にする方法は、チューブ状に編むなど種々の方法が知られており、本発明ではそれらの方法で筒状にしたものを用いることができる。例えば、特開２０００−３０４９７５号公報、特開２０１０−４１０号公報に開示されている袋状にしたものも用いうる。また、方形等の布を軸に巻き付けて筒状にしたものでも良い。
【００１５】
検体を繊維空隙に取り込み易くするために、油分は取り除いたほうが望ましい。例えば、繊維業界で一般に実施されている精練と同様の洗剤で洗浄後、更に純水等で洗浄してこの洗剤を除去する方法がある。検体によっては、付着するイオンを超純水で洗浄除去する手段もとりうる。
【００１６】
軸に取着された状態の布は、外径が０．５〜３０ｍｍΦ程度、通常１．０〜２０ｍｍΦ程度、長さが５〜５０ｍｍ程度、通常１０〜３５ｍｍ程度、厚みが０．１２〜８ｍｍ程度、通常０．１５〜６ｍｍ程度が適当である。
【００１７】
布取着部の空隙率は、布取着部の軸の表面と布の外面との間の容積に含まれる空隙の割合である。図３に示すように、軸の直径をＡ、布部の外径をＢ、布部の長さをＣとすると、［（Ｂ２−Ａ２）×π／４］×Ｃが容積であり、そこに含まれる空隙の割合である。これは、例えば、
１）予め布チューブを２０ｍｍに切断
２）重量を測定
この重量値と比重から無空隙の体積を計算
３）軸  直径  Ａから断面面積測定
４）布を挿入したときの直径を測定
Ｂ値、Ａ値より布の断面積を計算
５）Ｃ値と布の断面積より体積（空隙＋布）を計算
によって求めることができる。本発明では、この空隙率が４５％以上、好ましくは５０〜８７％程度、特に５５〜８０％程度が適当である。この空隙は、布部の内径が軸の外径より大きい、すなわち布部と軸の間に遊びがあってもよい。
【００１８】
布を先端に取り着ける軸は、一般に綿棒等に使用されている紙、木、金属、プラスチック等を広く用いることができる。しかし、形成加工、滅菌、布の取着等の点でプラスチックが好ましい。具体例としては、塩化ビニル、ポリエチレン、ポリエステル、ポリスチレン、ポリアミド、ポリカーボネート等を挙げることができる。
【００１９】
軸の基端側には、持ちやすくするために柄を設けることもできる。柄の材質は軸と同様でよい。軸と柄は材質が異っていてもよいが製造上同一であることが好ましい。形状は、通常丸棒状であるが曲った形でもよい。
【００２０】
軸の直径は０．４〜４．０ｍｍ程度、通常０．７〜２．５ｍｍ程度、長さが５〜５０ｍｍ程度でよい。柄の直径は１．５〜２．８ｍｍ程度、長さが３０〜１５０ｍｍ程度でよい。柄を設ける場合、軸と柄を合わせた全長は５０〜１８０ｍｍ程度が適当である。
【００２１】
布の軸への取着は、空隙を出来るだけ減らさないよう配慮する。具体的な方法としては、接着材を用いる方法、熱で溶着させる方法、紐等で縛る方法などをとりうる。
【００２２】
接着材は、ポリエステル系、エポキシ系、アクリル系、シアノアクリレート系、ゴム系などいずれも使用することができ、形態も有機溶剤溶解品、水溶解品、エマルジョン、無溶剤品のいずれでもよい。使用時には、布の空隙を埋めない程度の量を使用し、粘度も空隙に侵入しにくい程度がよい。
【００２３】
溶着させる場合の加熱手段は、ヒーター、超音波、レーザーを利用できる。
熱収縮チューブを用いて締付け固定することもできる。
固着部位は、布の内面全面でもよいが、通常は一部でよく、その場合基端側を固着させることが好ましい。
接着材には熱可塑性樹脂を用いることができる。
【００２４】
熱可塑性樹脂層は、アンカー作用により筒状の布を固着するものであり、融点が軸と筒状の布のいずれより低く、好ましくはいずれよりも２０℃以上低いものであって検体およびその分析に実質的に影響を与えないものであればよい。熱可塑性樹脂層の熱可塑性樹脂は、化学的に筒状の布に接着性を有しないものと有するものがあるがそのいずれでもよい。前者の例としてはポリエチレン、Ｌ−ＬＤＰＥ、エチレン−α−オレフィン共重合体等があり、後者の例としては接着性ポリオレフィン樹脂、低分子ポリエステル等がある。
【００２５】
熱可塑性樹脂は、筒状の布を固着できる範囲でなるべく薄いことが望ましく、厚みが０．０５〜１０ｍｍ程度、好ましくは０．１〜５ｍｍ程度がよい。この厚みは、熱可塑性樹脂の外側が筒状の布の内側に接触する厚みでも、離融していてもよいが、軸部を筒状の布に挿入する際にその力で筒状の布が変形して元に戻らないような厚みは検体採取量がばらつく原因となるので好ましくない。熱可塑性樹脂を設ける部位は筒状の布の全長であってもよいが固着しようとする部位のみであってもよい。
【００２６】
この熱可塑性樹脂層の形成にあたっては、軸との間に空隙を生じないようにし、具体的には、軸に熱可塑性樹脂を塗布する方法、熱可塑性樹脂のフィルムを巻き付ける方法、チューブ状にして軸を挿入する方法などをとりうる。チューブ状にした場合には、加熱溶融して軸に固着させるようにする。
【００２７】
筒状の布の軸への取り付けは、布を熱可塑性樹脂層が形成された軸に巻き付ける方法もあるが通常は、筒状、袋状（を含む）の布の軸孔に熱可塑性樹脂層が形成された軸を挿入する。そして、固着は、筒状の布上から圧着、加熱して熱可塑性樹脂層を溶融させ、筒状の布に可塑性樹脂をしみ込ませた後、冷却させることにより行う。
加熱手段は、ヒーター、超音波、レーザーを利用できる。
固着部位は、筒状の布の軸孔内面全面でもよいが、通常は一部でよく、その場合基端側を固着させることが好ましい。
【００２８】
ところで、筒状の布に袋を用い、その奥端まで軸を挿入したものを用いて市場調査を行ったところ、鼻腔に挿入した際に痛みがあることがわかった。その原因を調べたところ、先端が軸のため硬くなっているためであることがわかった。
【００２９】
そこで、本発明者はこの問題を解決するべく、さらに検討を進め、軸の先端を引き下げて粘液採取具の先端を筒状の布のみにしたところ、その部分が非常に弱い力で変形してしまうため検体採取に支障をきたすことがわかった。そこで本発明者はさらに検討を進め、この筒状の布のみにした部分にも布を軸に接着する接着材を配置すると筒状の布の形状を保持しながら被検者に痛みをほとんど与えないことを見出した。この接着材には熱可塑性樹脂のチューブを用いることが特に好ましい。この筒状の布の先端と軸の先端との距離（筒状の布の空洞部の長さ）は２〜１０ｍｍ程度、好ましくは３〜６ｍｍ程度が通常である。接着材は筒状の布の先端までかそれよりやや手前、例えば１ｍｍ程度手前までとするのがよい。空洞部の接着材は布に接着していてもいなくてもよい。
【００３０】
本粘液採取具は、滅菌しておくことが好ましい。滅菌手段は、オートクレーブによる感熱滅菌、エチレンオキサイドガスによる化学滅菌、放射線による滅菌、電子線による滅菌等いずれも利用できる。
【実施例１】
【００３１】
ポリエステルとナイロンからなる極細繊維の糸で組紐形状でチューブ状に編んだ材料（直径２．３ｍｍ  重量１．１３ｇ／ｍ  長さ２０ｍｍ）を用いて中心部に太さの異なるポリプロピレン軸を入れて、繊維構造を痛めない程度に広げて熱で両端を点接着し、空隙体積をコントロールした。このものを純水に５秒間漬し、吸水した水分量を重量で計測して、空隙率と吸水量の関係を求めた。結果を表１に示す。
【００３２】
表１のように空隙率を上げるに従って吸水量が増加することが分かる。この原理を図５に示す。
空隙率計算
Ｃ１    布＋空隙の体積      直径から計算
Ｃ２    糸の体積            布の重さ×密度で計算
空隙率（％）  ＝  Ｃ１−Ｃ２／Ｃ１×１００
【００３３】
【表１】
2011229523.tif 000003
【００３４】
牛アルブミンと生理食塩水で１０％溶液を作成し、軸径２．２５ｍｍを用いて試作した綿棒をこれに５秒間浸漬した。重量を測定後、試験管に生理食塩水２ｍｌを入れてそこに２分間浸漬後、液中のアルブミン量を測定した。測定法はブロムクレゾールグリーン法で定量した。比較サンプルとして、スズラン株式会社  Ｎｏ１００（比較Ａ）  佐藤化成工業所  エススチック  ＰＸ１１５０３Ｐ（Ｂ）を同時に比較して性能を比較した。結果を表２に示す。
【００３５】
表２のようにスライバー加工に比べ、編構造の方が回収率が高い、レーヨンに比べ、本発明、比較例２が回収率が高い理由はレーヨンは水を吸収し、フィラメントが膨潤し、フィラメント間の空隙体積が減り、溶解液の浸透が阻害されるために回収率が悪くなったことが観察で分かった。
採取量アルブミン量（Ａ）      採取量×０．１
回収量（Ｂ）                  再溶解液濃度から計算
回収率＝  Ｂ／Ａ×１００
【００３６】
【表２】
2011229523.tif 000004
【実施例２】
【００３７】
軸に直径０．９ｍｍのポリエチレン（融点１２５℃）を用い、筒状の布は、実施例１のチューブ状に編んだ後、先端を１ｍｍ熱溶着し、先端部を塞ぎ、先端から２０ｍｍで切断し、更に表裏を反対にして溶着部を内側にしたものを用いた。接着材としてチューブ（日本ポリエチレン  ＫＳ２４０Ｔ  融点６０℃  内径１．２ｍｍ  外形１．６ｍｍ）を用いて行った場合の押し付け圧（Ｂ点の曲がるまでの力、又は軸が曲がるまでの力）は下表になった。
Ａ点、Ｂ点の位置は図４に示してある。
【００３８】
【表３】
2011229523.tif 000005
Ａ＝０で布のみで同じことを行った場合、非常に弱い力で曲がり、形状が変わり、検体採取に支障をきたすことが分かった。
【産業上の利用可能性】
【００３９】
本発明の粘液採取具は、鼻腔や咽喉から検査に充分な量の粘液をほぼ一定量で採液できるのでこれらの粘液採取具として広く利用できる。
【符号の説明】
【００４０】
１・・・布
２・・・軸
３・・・柄
９・・・軸
１０・・綿部
【図１】
2011229523.tif 000006
【図２】
2011229523.tif 000007
【図３】
2011229523.tif 000008
【図４】
2011229523.tif 000009
【図５】
2011229523.tif 000010
【図６】
2011229523.tif 000011